(57)【要約】【課題】オーバーラップ部とオーバーラップ部に連なる部分のインキ層との間の段差を低減し、これにより、ネックイン加工によるシワの発生を抑えるとともに、オーバーラップ部の塗膜強度の低下を防ぐ。【解決手段】曲面印刷によって缶胴上にインキ層を転写してなるシームレス缶であって、転写されたインキ層は、缶胴の周方向の先端部及び後端部におけるインキ層が互いにオーバーラップしてなるオーバーラップ部を有し、先端部及び後端部におけるインキ層の少なくとも一方は、インキ面積率が、オーバーラップ部以外であってオーバーラップ部に連なる部分のインキ層よりも小さい。【選択図】図３
2010058399.tif 000002
【特許請求の範囲】
【請求項１】
曲面印刷によって缶胴上にインキ層を転写してなるシームレス缶であって、
転写されたインキ層は、前記缶胴の周方向の先端部及び後端部におけるインキ層が互いにオーバーラップしてなるオーバーラップ部を有し、
前記先端部及び前記後端部におけるインキ層の少なくとも一方は、インキ面積率が、前記オーバーラップ部以外であって前記オーバーラップ部に連なる部分のインキ層よりも小さいことを特徴とするシームレス缶。
【請求項２】
前記先端部及び前記後端部におけるインキ層は、前記先端部及び前記後端部ともに、前記インキ面積率が、少なくとも、前記オーバーラップ部以外であって前記オーバーラップ部に連なる部分のインキ層よりも小さい請求項１に記載のシームレス缶。
【請求項３】
前記先端部におけるインキ層のインキ面積率は、前記周方向の先端に向かうほど減少し、前記後端部におけるインキ層のインキ面積率は、前記周方向の後端から離れるほど増加する請求項２に記載のシームレス缶。
【請求項４】
前記先端部におけるインキ層のインキ面積率は、前記後端部におけるインキ層のインキ面積率が前記周方向後端から離れるほど増加する増加勾配に対応するように、前記周方向先端に向かって減少する請求項３に記載のシームレス缶。
【請求項５】
前記オーバーラップ部の層厚の前記周方向における平均値は、少なくとも、前記オーバーラップ部分以外であって前記オーバーラップ部に連なる部分のインキ層の層厚と略同一である請求項１から請求項４のいずれか１項に記載のシームレス缶。
【請求項６】
前記先端部及び前記後端部におけるインキ層の前記インキ面積率は、網点のインキ面積率を変えることによって制御する請求項１から請求項５のいずれか１項に記載のシームレス缶。
【請求項７】
前記網点のインキ面積率は、一定の規則にしたがって配置された複数の網点の面積を変えることによって制御する請求項６に記載のシームレス缶。
【請求項８】
前記先端部における前記複数の網点は、前記先端に向かうにしたがって面積が減少し、前記後端部における前記複数の網点は、前記後端に向かうにしたがって面積が減少する請求項７に記載のシームレス缶。
【請求項９】
前記網点のインキ面積率は、不規則に配置された複数の網点の配置密度を変えることによって制御する請求項６に記載のシームレス缶。
【請求項１０】
前記先端部における前記複数の網点は、前記先端に向かうにしたがって配置密度が減少し、前記後端部における前記複数の網点は、前記後端に向かうにしたがって配置密度が減少する請求項９に記載のシームレス缶。
【請求項１１】
前記オーバーラップ部分は前記周方向の長さが０ｍｍより大きく３ｍｍ以下である請求項１から請求項１０のいずれか１項に記載のシームレス缶。
【請求項１２】
請求項１から請求項１１のいずれか１項に記載のシームレス缶の前記缶胴上に前記インキ層を転写するために用いる印刷版。
【請求項１３】
前記印刷版は凸版又は水なし平版である請求項１２に記載の印刷版。
【請求項１４】
請求項１２又は請求項１３に記載の印刷版を備え、前記印刷版を用いて前記シームレス缶の缶胴に曲面印刷を行うことを特徴とするシームレス缶用曲面印刷機。
【請求項１５】
請求項１２又は請求項１３に記載の印刷版を用いて、前記シームレス缶の缶胴上に曲面印刷を行うことを特徴とするシームレス缶への印刷方法。
【請求項１６】
シームレス缶を成形するステップと、
請求項１２又は請求項１３に記載の印刷版を用いて前記シームレス缶の缶胴上に曲面印刷を行う印刷ステップと、
を備えるシームレス缶の製造方法。
【請求項１７】
缶胴の周方向の先端部及び後端部におけるインキ層が互いにオーバーラップしてオーバーラップ部を形成するように、曲面印刷によって、シームレス缶の缶胴上にインキを転写する、シームレス缶への印刷方法であって、
前記曲面印刷に用いる印刷版において、前記先端部及び前記後端部に対応するインキ層の少なくとも一方は、単位面積当たりの体積が、前記オーバーラップ部以外であって前記オーバーラップ部に連なる部分に対応するインキ層よりも小さいことを特徴とするシームレス缶への印刷方法。
【請求項１８】
前記先端部及び前記後端部におけるインキ層の前記単位面積当たりの体積は、網点のインキ面積率を変えることによって制御する請求項１７に記載のシームレス缶への印刷方法。
【発明の詳細な説明】
【技術分野】
【０００１】
本発明は、シームレス缶、シームレス缶の缶胴に曲面印刷するための印刷版、シームレス缶の缶胴に曲面印刷するための印刷機、シームレス缶への曲面印刷の方法、及び、シームレス缶の製造方法に関する。
【背景技術】
【０００２】
シームレス缶の製造工程においては、缶胴と底を一体成形した缶本体の成形後に、缶胴に対して印刷を行う。この印刷に用いる曲面印刷機においては、略円柱状のマンドレルに印刷対象となる缶本体を外嵌し、片持ち支持した状態で印刷を行う。缶胴への印刷は、凸版印刷、又は、水なし平版のオフセット印刷によって行う。
【０００３】
例えばオフセット印刷によって缶胴へ曲面印刷する場合は、缶胴の外周面をブランケットの上面に押圧させつつ、ブランケットホイールをその中心軸の周りに回転させてブランケットを移動させることによって、ブランケット上に保持されたインキを缶胴上に転写する。したがって、インキは円筒状の缶胴の周方向に印刷される。
【０００４】
缶胴上への印刷においては、図８に示すように、オーバーラップ部２４０が形成されるように缶胴２６０上にインキを転写する。ここで、図８は、従来の缶胴２６０上のオーバーラップ部２４０及びその周辺におけるインキ層の構成を示す、厚さ方向の断面図である。オーバーラップ部２４０は、缶胴２６０上に転写されたインキ層２００のうち、印刷方向の周方向の先端部２１０及び周方向の後端部２３０、すなわち、印刷版の刷り始め部と刷り終わり部にそれぞれ対応するインキ層、が互いに重なるように缶胴２６０上にインキを転写することによって形成する。
【０００５】
転写されたインキ層２００上には、ワニスアプリケータによってワニス２５０が塗布され、その後オーブンにおいて加熱乾燥される。インキ層２００のインキ及びワニス２５０を乾燥させた後には、缶本体にネックイン加工が施され、次いでフランジ加工が施されてシームレス缶となる。ネックイン加工方法としては一般に、ダイを用いたダイネック加工あるいはロールを用いたロールネック加工で成形される。ネック部の形状としては、１段又は複数段の形状や、なだらかなスムース形状に成形される。シームレス缶は内容物が充填されたのち、別途製造された蓋を二重巻締めされ、内容物によってはパストライザーやレトルト装置で高温の殺菌処理が施される。
【特許文献１】特願２００２−１０３７７５号公報
【発明の開示】
【発明が解決しようとする課題】
【０００６】
しかしながら、図８に示す従来のシームレス缶においては、インキ層２００のうちオーバーラップ部２４０の層厚が、オーバーラップ部以外の部分におけるインキ層２１５、２３５の層厚の１．５倍〜２倍近くになっており、オーバーラップ部２４０との間に段差が生じていた。このような層構成のインキ層を備えた缶本体に対してネックイン加工を施すと、段差を起点としてシワが発生するため、シームレス缶の美観を低下させるおそれがあった。また、インキ層２００は、オーバーラップ部２４０において厚くなっているため、色調が特に濃くなり外観上の美観を低下させるおそれがあった。
【０００７】
また、インキ層２００上にワニス２５０を塗布した後であっても、オーバーラップ部２４０のインキ層が厚くなると、塗膜強度が低下し、キズがつきやすくなっていた。
【０００８】
そこで本発明は、オーバーラップ部とオーバーラップ部に連なる部分のインキ層との間の段差を低減し、これにより、ネックイン加工によるシワの発生を抑えるとともに、オーバーラップ部の塗膜強度の低下を防ぐこと、オーバーラップ部の美観を向上させることを目的とする。
【課題を解決するための手段】
【０００９】
上記課題を解決するために、本発明のシームレス缶においては、曲面印刷によって缶胴上にインキ層を転写してなるシームレス缶であって、転写されたインキ層は、缶胴の周方向の先端部及び後端部におけるインキ層が互いにオーバーラップしてなるオーバーラップ部を有し、先端部及び後端部におけるインキ層の少なくとも一方は、インキ面積率が、オーバーラップ部以外であってオーバーラップ部に連なる部分のインキ層よりも小さいことを特徴としている。
【００１０】
本発明のシームレス缶において、先端部及び後端部におけるインキ層は、先端部及び後端部ともに、インキ面積率が、少なくとも、オーバーラップ部以外であってオーバーラップ部に連なる部分のインキ層よりも小さいことが好ましい。
【００１１】
本発明のシームレス缶において、先端部におけるインキ層のインキ面積率は、周方向の先端に向かうほど減少し、後端部におけるインキ層のインキ面積率は、周方向の後端から離れるほど増加することが好ましい。
【００１２】
本発明のシームレス缶において、先端部におけるインキ層のインキ面積率は、後端部におけるインキ層のインキ面積率が周方向後端から離れるほど増加する増加勾配に対応するように、周方向先端に向かって減少することがさらに好ましい。
【００１３】
本発明のシームレス缶において、オーバーラップ部の層厚の周方向における平均値は、少なくとも、オーバーラップ部分以外であってオーバーラップ部に連なる部分のインキ層の層厚と略同一であることがさらに好ましい。
【００１４】
本発明のシームレス缶において、先端部及び後端部におけるインキ層のインキ面積率は、網点のインキ面積率を変えることによって制御することが好ましい。
【００１５】
本発明のシームレス缶において、網点のインキ面積率は、一定の規則にしたがって配置された複数の網点の面積を変えることによって制御するとさらに好ましい。
【００１６】
本発明のシームレス缶において、先端部における複数の網点は、先端に向かうにしたがって面積が減少し、後端部における複数の網点は、後端に向かうにしたがって面積が減少するとさらによい。
【００１７】
本発明のシームレス缶において、網点のインキ面積率は、不規則に配置された複数の網点の配置密度を変えることによって制御することが好ましい。
【００１８】
本発明のシームレス缶において、先端部における複数の網点は、先端に向かうにしたがって配置密度が減少し、後端部における複数の網点は、後端に向かうにしたがって配置密度が減少することが好ましい。
【００１９】
本発明のシームレス缶において、オーバーラップ部分は周方向の長さが０ｍｍより大きく３ｍｍ以下であることが好ましい。
【００２０】
本発明に係る印刷版は、上述のいずれかのシームレス缶の缶胴上にインキ層を転写するために用いることを特徴としている。
【００２１】
本発明の印刷版は、凸版又は水なし平版であることが好ましい。
【００２２】
本発明に係るシームレス缶用曲面印刷機は、上述の印刷版を備え、この印刷版を用いてシームレス缶の缶胴に曲面印刷を行うことを特徴としている。
【００２３】
本発明に係るシームレス缶への印刷方法は、上述の印刷版を用いて、シームレス缶の缶胴上に曲面印刷を行うことを特徴としている。
【００２４】
本発明に係るシームレス缶の製造方法は、シームレス缶を成形するステップと、上述の印刷版を用いてシームレス缶の缶胴上に曲面印刷を行う印刷ステップと、を備えることを特徴としている。
【００２５】
本発明に係るシームレス缶への印刷方法は、缶胴の周方向の先端部及び後端部におけるインキ層が互いにオーバーラップしてオーバーラップ部を形成するように、曲面印刷によって、シームレス缶の缶胴上にインキを転写する、シームレス缶への印刷方法であって、曲面印刷に用いる印刷版において、先端部及び後端部に対応するインキ層の少なくとも一方は、単位面積当たりの体積が、オーバーラップ部以外であってオーバーラップ部に連なる部分に対応するインキ層よりも小さいことを特徴としている。
【００２６】
本発明に係るシームレス缶への印刷方法において、先端部及び後端部におけるインキ層の単位面積当たりの体積は、網点のインキ面積率を変えることによって制御することが好ましい。
【発明の効果】
【００２７】
本発明によると、オーバーラップ部のインキ層の層厚を低減して、オーバーラップ部に連なる部分のインキ層との間の段差を低減することができるため、ネックイン加工によるシワの発生や、オーバーラップ部の塗膜強度の低下、また、オーバーラップ部の外観上の美観低下を防ぐことができる。
【発明を実施するための最良の形態】
【００２８】
以下、本発明の実施形態に係るシームレス缶について図面を参照しつつ詳しく説明する。
本実施形態に係るシームレス缶は、曲面印刷によって缶胴上にインキ層が転写される。この曲面印刷の印刷方向は中空円筒状の缶胴の周方向と略同一であって、転写されたインキ層は、缶胴の周方向において、先端部及び後端部におけるインキ層が互いに重なってなるオーバーラップ部を有する。先端部及び後端部におけるインキ層の少なくとも一方は、インキ面積率が、オーバーラップ部以外であってオーバーラップ部に連なる部分のインキ層よりも小さい。
【００２９】
まず、シームレス缶の缶胴上に曲面印刷を行うための印刷機について、図１を参照しつつ説明する。図１は、本実施形態に係る印刷機１０の概略構成を示す図である。なお、本発明の印刷機は、シームレス缶上に曲面印刷できれば、図１に示す印刷機に限定されない。
【００３０】
印刷機１０は、図１に示すように、基台１１上に配置された、マンドレルホイール２０、ブランケットホイール４０、及び、インキングユニット６０を備える。この印刷機１０は、マンドレルホイール２０に設けられたマンドレル２１に片持ち支持された、有底略円筒状の、シームレス缶の缶本体３０の缶胴の外周面に対して、ブランケットホイール４０の外周面上に配置されたブランケット５０上のインキを転写するオフセット印刷機である。尚、図１では省略されているが、一般にブランケット５０は、ブランケットホイール４０の外周面上に複数配設される。また、本実施形態では、シームレス缶の缶本体３０を印刷の対象物品とするが、本発明は、有底の中空筒状であれば、缶以外の物品（例えば、樹脂製のボトル・チューブ・カップ類、金属製チューブなど）にも適用することができる。
以下に、各部材の詳細な構成について説明する。
【００３１】
印刷機１０は、基台１１上に、缶本体３０を搬送する機構として、図示しない成形機側Ａから順に、搬送部１２、マンドレルホイール２０、ワニスアプリケータ１４、及びトランスファーユニット１６を備える。また、印刷機１０は、搬送された缶本体３０に対してインキを転写する機構として、ブランケット５０を備えたブランケットホイール４０、及びインキングユニット６０を有する。
【００３２】
缶本体３０は、成形機において、例えば、絞り、打ち抜き、しごき、ストレッチドロー又は、衝撃押し出し工程を経て成形されたものであり、搬送部１２を経て、マンドレルホイール２０へ搬送供給される。マンドレルホイール２０の外周には、略円柱状のマンドレル２１が複数突出形成されており、搬送された複数の缶本体３０は、マンドレル２１の軸方向先端部に、底部の内面が当接するようにそれぞれ外嵌される。
【００３３】
マンドレルホイール２０とブランケットホイール４０は同期して回転し、両者がもっとも接近するプリンティングゾーン１３において、ブランケット５０を缶本体３０に対して押圧しつつ移動させることによって、ブランケット５０の上面上のインキが缶本体３０の外周面上に転写される。このとき、ブランケット５０上のインキは、缶胴上に対して、周方向に順に転写される。
【００３４】
印刷された缶本体３０は、オーバーバーニッシュゾーン１５において、ワニスアプリケータ１４によってワニスを塗布された後に、トランスファーユニット１６においてピンチェーン１７に１本ずつ支持されて、図示しないオーブン側Ｂへ搬送される。ピンチェーン１７に支持された缶本体３０は、オーブン内において、加熱乾燥される。
【００３５】
オーブン内でインキ及びワニスを加熱乾燥させた後に、不図示のネックイン加工部において、缶本体３０にネックイン加工が施され、次いでフランジ加工が施される。以上の工程によりシームレス缶が完成する。このネックイン加工によって、缶本体３０の高さ方向上部に１段又は複数段の形状や、なだらかなスムース形状のネック処理部が成形される。ネックイン加工方法としては一般に、ダイを用いたダイネック加工あるいはロールを用いたロールネック加工が採用される。シームレス缶は内容物が充填されたのち、別途製造された蓋を二重巻締めされ、内容物によってはパストライザーやレトルト装置で高温の殺菌処理が施される。ネックイン加工により中空円筒状の缶胴金属は周方向に圧縮されて缶胴径が縮小するように成形される。缶胴オーバーラップ部に大きなインキ段差があった場合、缶胴の縮径が均一にできず、縮径加工によるシワが発生し易い。
【００３６】
また、ブランケットホイール４０の外周の外側には、複数のインキングユニット６０とプレートシリンダ（版胴）６２を備え、それぞれのインキングユニット６０には、異なる色のインキが収容され、インキの色に応じた印刷版が取り付けられている。印刷機１０のプレートシリンダ６２には、例えばシリコーン樹脂を用いた水なし平版が取り付けられている。水なし平版は、缶本体３０に対して、高精細の画像を印刷できることから、近年需要が高まりつつある。ブランケットホイール４０とインキングユニット６０のプレートシリンダ６２は同期して回転しており、インキ収容部６１から水なし平版上に供給されたインキは、ブランケット５０の表面印刷層上の所定位置に転写される。なお、インキングユニット６０は、缶本体３０への印刷内容に応じて、単数とすることもできる。また、プレートシリンダ６２には、感光性樹脂凸版や金属凸版を取り付けることもできる。
【００３７】
つづいて、プレートシリンダ６２に取り付けられる印刷版について、図２を参照して説明する。図２は、本実施形態に係る印刷版７０の全体構成を示す平面図である。印刷版７０は、印刷方向Ｐに延びる辺を長辺とする略長方形の平面形状を備える。上述のとおり、印刷版７０としては、水なし平版、樹脂凸版、金属凸版を用いることができる。なお、印刷版７０は、これら以外の版を用いることもでき、平面形状も長方形に限定されない。
【００３８】
印刷版７０は、その長手方向が回転方向に一致するようにプレートシリンダ６２に取り付けられる。したがって、印刷版７０の長手方向が印刷方向（版の移動方向）Ｐと同一となる。印刷版７０は、印刷時に缶胴に最初にインキを転写する部分の先端から所定範囲を刷り始め部７１、印刷方向Ｐの後端から所定範囲を刷り終わり部７２とし、刷り始め部７１及び刷り終わり部７２にそれぞれ連なる中間部７３を備える。
【００３９】
この印刷版７０では、缶本体３０の缶胴上に印刷したときに、刷り始め部７１によるインキ層上に刷り終わり部７２によるインキ層が重なってオーバーラップ部を形成するように、全体形状、並びに、刷り始め部７１及び刷り終わり部７２の範囲が規定されている。ここで、缶本体３０の缶胴上における、周方向の先端部から後端部までのインキ層は、印刷版７０の刷り始め部７１から刷り終わり部７２までのインキにそれぞれ対応し、刷り始め部７１に対応する先端部のインキ層と刷り終わり部７２に対応する後端部のインキ層とが互いにオーバーラップしてオーバーラップ部を形成する。具体的には、刷り始め部７１では、印刷版先端７１ａから刷り終わり部７２側の境界線７１ｂまでの範囲が、０ｍｍより大きく３ｍｍ以下の範囲であることが好ましく、刷り終わり部７２は、刷り始め部７１の範囲と対応するように、印刷版後端７２ａから刷り始め部７１側の境界線７２ｂまでの長さが０ｍｍより大きく３ｍｍ以下であることが好ましい。
【００４０】
刷り始め部７１及び刷り終わり部７２をこのように構成することにより、刷り始め部７１から缶胴上に転写されたインキ層のうちの先端（印刷版先端７１ａの転写部）に、刷り終わり部７２から転写されたインキ層のうちの先端（境界線７２ｂの転写部）が、刷り始め部７１からのインキ層の後端（境界線７１ｂの転写部）に、刷り終わり部７２からのインキ層の後端（印刷版後端７２ａの転写部）がそれぞれ対応するように、インキが転写されてオーバーラップ部が形成される。なお、印刷版先端７１ａの転写部と境界線７２ｂの転写部の対応、あるいは境界線７１ｂの転写部と印刷版後端７２ａの転写部の対応は、僅かにずれていても支障はない。ブランケット寸法と印刷版寸法との僅かな違いや、個々の缶胴直径自体のわずかな違いにより、オーバーラップ部長さが缶毎では僅かに変動があるためである。
【００４１】
刷り始め部７１及び刷り終わり部７２においては、印刷版先端７１ａ及び印刷版後端７２ａに向かうにしたがってインキ面積率をそれぞれ変化させた複数の網点が設けられている。平均インキ面積率にインキ厚さを掛けたのが単位面積当たりの平均インキ体積であるから、刷り始め部７１及び刷り終わり部７２においては、網点のインキ面積率に応じて、印刷版先端７１ａ及び印刷版後端７２ａに向かうにしたがって単位面積当たりのインキ体積がそれぞれ変化する。このような構成の印刷版７０を用いて缶胴上にインキを転写すると、転写されたインキ層のインキ面積率は、先端部及び後端部において、網点のインキ面積率に対応して印刷方向の先端及び後端に向かうにつれて変化する。すなわち、缶本体３０の缶胴上に転写されたインキ層のインキ面積率は、印刷版７０の網点のインキ面積率を変えることによって制御することができる。また、印刷版７０の網点は、以下に述べる一定の規則にしたがって配置されている。
【００４２】
網点のインキ面積率の変化は、本実施形態に係る印刷版７０では、複数の網点の面積を変えることによって行っている。網点の構成について、図３、図４を参照して説明する。図３は、印刷版７０の刷り始め部７１における網点８０の構成を示す、図２のＩＩＩ部分の拡大平面図であり、図４は、印刷版７０の刷り終わり部７２における網点９０の構成を示す、図２のＩＶ部分の拡大平面図である。なお、以下に述べる網点の構成は一例であって本発明はこれに限定されない。
【００４３】
図３に示すように、刷り始め部７１においては、境界線７１ｂ側（図３の左側）から印刷版先端７１ａ側（図３の右側）へ向かって等間隔で順に配置された、網点群８１、８２、８３、８４、８５、８６、８７、８８を備える。これらの各網点群は、印刷方向に直交する方向において、等間隔で配置された同一形状の複数の網点をそれぞれ備える。したがって、刷り始め部７１では、複数の網点が縦横に規則的に配置されている。なお、図３において縦横に延びる鎖線は、説明のために各網点の中心位置を示した補助線である。
【００４４】
さらに、網点群８１、８２、８３、８４、８５、８６、８７、８８は、印刷版先端７１ａに向かうにしたがって、面積がそれぞれ減少している。よって、刷り始め部７１におけるインキの単位面積当たりの体積も、印刷版先端７１ａに向かうにしたがって減少する。このような構成の刷り始め部７１から缶胴上に転写されたインキ層は、網点群８１、８２、８３、８４、８５、８６、８７、８８の面積減少に対応して、先端に向かうにしたがって缶胴表面のインキ面積率が減少する。なお、シームレス缶のオフセット印刷においては、単位面積あたりのインキ体積は、単位面積当たりのインキ面積とみなすことができる。
【００４５】
一方、刷り終わり部７２においては、図４に示すように、境界線７２ｂ側（図４の右側）から印刷版後端７２ａ側（図４の左側）へ向かって等間隔で順に配置された、網点群９１、９２、９３、９４、９５、９６、９７、９８を備える。これらの各網点群は、印刷方向に直交する方向において、等間隔で配置された同一形状の複数の網点をそれぞれ備える。したがって、刷り終わり部７２では、刷り始め部７１と同様に、複数の網点が縦横に規則的に配置されている。なお、図４においても、縦横に延びる鎖線は、説明のために各網点の中心位置を示した補助線である。
【００４６】
さらに、網点群９１、９２、９３、９４、９５、９６、９７、９８は、印刷版後端７２ａに向かうにしたがって、面積がそれぞれ減少している。このため、刷り終わり部７２におけるインキの単位面積当たりの体積も、印刷版後端７２ａに向かうにしたがって減少する。このような構成の刷り終わり部７２から缶胴上に転写されたインキ層は、網点群９１、９２、９３、９４、９５、９６、９７、９８の面積減少に対応して、後端に向かうにしたがって缶胴表面のインキ面積率が減少する。
【００４７】
さらに、網点群８１、８２、８３、８４、８５、８６、８７、８８における面積の減少率は、網点群９１、９２、９３、９４、９５、９６、９７、９８における面積の減少率に対応している。別言すれば、網点群８１、８２、８３、８４、８５、８６、８７、８８における面積の減少率の変化勾配は、刷り終わり部７２の印刷版後端７２ａ側の網点群９８から境界線７２ｂ側の網点群９１への面積の増加勾配に対応している
【００４８】
ここで、図５を参照して、印刷版７０から缶胴上に転写されたインキ層の構成について説明する。図５（ａ）は、印刷版７０から転写されたインキ層のうちオーバーラップ部１４０及びオーバーラップ部１４０に連なる部分における構成の一例を示す平面図であり、（ｂ）は、オーバーラップ部及びオーバーラップ部１４０に連なる部分におけるインキ層の断面構成を示す、（ａ）のＶＢ−ＶＢ線における断面図である。図５においては、印刷方向である缶本体３０の周方向は、左右方向である。なお、図５（ａ）においては、缶胴及びワニスの表示を省略している。また、図５においては、説明の便宜上、印刷版７０の刷り始め部７１及び刷り始め部７１に連なる部分からそれぞれ転写されたインキ層と、刷り終わり部７２及び刷り終わり部７２に連なる部分から転写されたインキ層と、を異なる表示としている。
【００４９】
図５において、印刷版７０から転写されたインキ層１００のうち、刷り始め部７１から転写されたインキ層は先端部におけるインキ層群１１０に対応し、刷り終わり部７２から転写されたインキ層は後端部におけるインキ層群１３０に対応する。また、印刷版７０の中間部７３のうち、刷り始め部７１に連なる部分から転写されたインキは、インキ層群１１０に連なるインキ層１１５を形成し、刷り終わり部７２に連なる部分から転写されたインキは、インキ層群１３０に連なるインキ層１３５を形成する。ここで、図３〜４に示す網点の配置及び面積、並びに、図５に示すオーバーラップ部におけるインキ層の配置及び面積はいずれも例示であって、図３〜４に示す網点と図５に示すインキ層は同一ではない。
【００５０】
インキ層１００の先端部におけるインキ層群１１０は、缶胴１６０上のオーバーラップ部１４０に対して、印刷版７０による印刷の刷り始めに転写され、インキ層１００の後端部におけるインキ層群１３０は、印刷版７０による刷り終わりに缶胴１６０上のオーバーラップ部１４０に対して転写される。インキ層群１１０は、インキ層群１０１、１０２、１０３、１０４、１０５、１０６、１０７から構成され、この順序で、缶胴１６０上におけるインキ面積率で小さい方から大きい方へ、刷り始め位置から順に配置される。インキ層群１３０は、インキ層群１２１、１２２、１２３、１２４、１２５、１２６から構成され、この順序で、缶胴１６０上におけるインキ面積率で小さい方から大きい方へ、刷り終わり位置から順に配置される。
【００５１】
インキ層群１０１、１０２、１０３、１０４、１０５、１０６、１０７及びインキ層群１２１、１２２、１２３、１２４、１２５、１２６の中心位置は、重なる場所もあり、重ならない場所もあるという状態で分布する。また、インキ層群１１０のうちで体積の小さなインキ層群１０１側に、インキ層群１３０のうちで体積の大きなインキ層群１２６側が配置され、インキ層群１１０のうちで体積の大きなインキ層群１０７側に、インキ層群１３０のうちで体積の小さなインキ層群１２１側が配置される。このように配置することによって、インキ層１１５やインキ層１３５のインキ層厚とオーバーラップ部１４０のインキ層厚との間の段差をなだらかな形状でかつ小さくでき、ネックイン加工によるシワの発生やオーバーラップ部の塗膜強度の低下を有効に抑えることができる。
【００５２】
したがって、オーバーラップ部１４０では、周方向（図５の左右方向）において、インキの体積が略同一となる結果、インキ層厚の平均値を全範囲に渡って略同一とすることができる。さらに、オーバーラップ部１４０の周方向におけるインキ層厚の平均値を、少なくとも、オーバーラップ部１４０に連なる部分１１５、１３５のインキ層厚と略同一にすることができる。すなわち、オーバーラップ部１４０の周方向におけるインキ層厚の平均値は、少なくとも、オーバーラップ部１４０に連なる部分１１５、１３５のインキ層厚の平均値の０．８〜１．４倍の範囲内にすることができる。
【００５３】
以上の説明では、オーバーラップ部１４０に連なる部分１１５、１３５のインキ層をベタ印刷で形成したとして説明したが、この部分を網点印刷で形成することもできる。具体的には、先端部あるいは後端部の網点のインキ面積率をオーバーラップ部１４０に連なる部分１１５、１３５の網点のインキ面積率よりも小さくする。これにより、オーバーラップ部１４０に連なる部分１１５、１３５をベタ印刷で形成した場合と同様の効果を得ることができる。また、網点を多色（多印刷版）で構成する場合には、少なくとも１色以上の網点のインキ面積率を小さくすることにより、効果を得ることができる。
【００５４】
また、ベタで印刷した、オーバーラップ部に連なる部分１１５、１３５と比べて、網点を用いて印刷したインキ層群１１０におけるインキ層は、インキ面積率が小さい。これは、インキ層群１３０におけるインキ層についても同様である。尚、図３、図４においては、刷り始め部７１と刷り終わり部７２の各網点群は、印刷方向に直交する方向において、等間隔で配置された同一形状の複数の網点が縦横に規則的に配置されている形態で説明したが、印刷方向に対して一定の角度をもって分布してあってもよい。
【００５５】
つづいて、変形例について説明する。
上述の実施形態に係る印刷版７０では、一定間隔で配置された各網点の面積を印刷版先端７１ａ又は印刷版後端７２ａに向かうほど小さくすることによって、刷り始め部７１及び刷り終わり部７２における網点のインキ面積率を変化させていたが、これ以外の手法によってインキ面積率を変えることもできる。例えば、図６に示すように、同一面積の網点の配置密度を変えることによってインキ面積率を変化させることもできる。図６は、変形例に係る印刷版の刷り始め部１７１における網点１８０の構成を示す、図３に対応する平面図である。なお、変形例に係る印刷版の刷り終わり部における網点の構成は、図３と図４との関係と同様に、図６に示す刷り始め部１７１における網点の構成を左右反転させたものに対応するため、その図示及び詳細な説明は省略する。
【００５６】
図６に示すように、刷り始め部１７１においては、後端１７１ｂ側（図６の左側）から先端１７１ａ側（図６の右側）へ向かって等間隔で順に配置された、エリア１８１、１８２、１８３、１８４、１８５、１８６、１８７を備える。これらの各エリアには、同一形状の複数の網点が配置されている。エリア１８１、１８２、１８３、１８４、１８５、１８６、１８７に配置される網点は、先端１７１ａに向かうにしたがって数が減少するように配置される。すなわち、先端１７１ａに向かうにつれて網点の配置密度が減少している。このような構成の印刷版を用いて缶胴上に転写されたインキ層は、エリア１８１、１８２、１８３、１８４、１８５、１８６、１８７における網点数の減少に対応して、刷り始め部１７１に対応する先端部において、先端に向かうにしたがって缶胴表面のインキ面積率が減少する。
【００５７】
また、上述の実施形態に係る印刷版７０では、刷り始め部７１及び刷り終わり部７２の両方において網点のインキ面積率を変化させていたが、刷り始め部７１及び刷り終わり部７２の一方については、網点のインキ面積率を印刷方向において一定としてもよく、例えばベタ印刷であってもよい。なお、ベタ印刷では、インキ面積率は１００％である。
【００５８】
オーバーラップ部１４０のインキ面積率、又は、印刷版７０の刷り始め部７１及び刷り終わり部７２における単位面積当たりのインキ体積を変化させる手段、すなわち、インキ面積率又は単位面積当たりのインキ体積の制御手段としては、上述のような網点の面積の変化に限定されない。凸版インキ付着部の点状化（網点化）、筋状化、デザインの１部としてオーバーラップ部の面積を低減させる、などでインキ部の空隙を作る手段のいずれを用いてもよいが、画面再現性及び美観上の理由から網点を用いることが好ましい。また、網点としては、円形状、多角形形状、楕円形状、矩形状、非対称形状、図形形状など種々な形状をとることができ、大小形状を混在させてもよい。筋状としては、細線状、格子状、曲線状、太線と細線の混合などの形態をとることができる。
【実施例】
【００５９】
次に、図７を参照しつつ、本発明の実施例について説明する。図７は、実施例１、実施例２、実施例３、実施例４、実施例５、比較例１、及び比較例２の印刷条件及び評価結果を示す表である。
【００６０】
（シームレス缶の作製）
リン酸クロム系表面処理をした素板厚０．２８ｍｍのアルミニウム合金板（ＪＩＳ３００４合金）の缶内面になる側に厚さ１６μｍの無延伸ポリエチレンテレフタレート／イソフタレート共重合体フィルム、缶外面になる側に厚さ１６μｍの無延伸ポリエチレンテレフタレート／イソフタレート共重合体フィルムを熱ラミネートした樹脂被覆金属板にグラマーワックスを均一に塗布した後、直径１４２ｍｍの円板に打ち抜き、絞りしごき加工し開口端をトリミングし、２１５°Ｃ１分間のフィルムの歪みとり熱処理をすることにより直径６６ｍｍで高さ１２４ｍｍの絞りしごきカップを得た。得られた絞りしごきカップを、図１に示すオフセット印刷機を使用して、樹脂凸版あるいは水無し平版を用いて、曲面印刷を行った。
【００６１】
曲面印刷をした絞りしごきカップに仕上げニスを３μｍの厚さに塗布し、オーブンで２００°Ｃ１分の焼付けを行ったのち、７工程のダイネック加工を実施し、絞りしごきカップの開口部を直径６６ｍｍから直径５７ｍｍまでスムース形状に縮径した。その後、常法にてフランジ加工を行い、３５０ｍｌ用のシームレス缶を作製した。ダイネック加工は、毎分１５００缶の速度で実施した。
【００６２】
（印刷条件）
印刷条件は図７の「印刷板」の欄に示すとおりである。印刷版は、樹脂凸版あるいは水無し平版として、オーバーラップ部近傍はベタ印刷、オーバーラップ部は図７に示したように網点印刷あるいはベタ印刷とした。オーバーラップ部は幅を１．５ｍｍとした。これらの条件のうち、「網点グラデーション」とは、図３又は図４に示すように、複数の網点の中心位置を一定の規則にしたがって配置するとともに、先端又は後端に向かうほど網点の面積が小さくなるようした状態を意味する。これに対して「ベタ」とは、網点を設けることなく全体にインキを載せて印刷する場合である。
【００６３】
樹脂凸版の場合のインキ仕様は次のとおりである。
（ｉ）粘度：２５Ｐａ・ｓ
（ｉｉ）フロー値：３７．０ｍｍ
（ｉｉｉ）タック値：８．５
（ｉｖ）色：藍
【００６４】
一方、水なし平版の場合のインキ仕様は次のとおりである。
（ｉ）粘度：５０Ｐａ・ｓ
（ｉｉ）フロー値：３０．０ｍｍ
（ｉｉｉ）タック値：８．５
（ｉｖ）色：藍
【００６５】
オーバーラップ部の網点に関しては、樹脂凸版の場合はスクリーン線数１２０線／インチ、ラウンドドット、スクリーン角度４５度、ベタ印刷側インキ面積率１００％〜先端側インキ面積率０％のグラデーション印刷で実施した。水なし平版の場合は、スクリーン線数２５０線／インチ、ラウンドドット、スクリーン角度４５度、ベタ印刷側インキ面積率１００％〜先端側インキ面積率０％のグラデーション印刷で実施した。オーバーラップ部幅は１．５ｍｍに設定した。実施例、比較例にあたっては、図７に示すように印刷版を作製した。上記のようにして作製した印刷版のオーバーラップ部は、刷り始め部、刷り終わり部いずれも、オーバーラップ部全体におけるインキ部の平均インキ面積率は５０％であった。一方、オーバーラップ部以外であってオーバーラップ部に連なる部分はベタ印刷であり、インキ部の平均インキ面積率は１００％であった。
【００６６】
つづいて測定方法について順に説明する。
（インキ段差）
作製したシームレス缶３缶について、缶高さ中央のオーバーラップ部を切り出し、エポキシ樹脂で包埋し、缶胴周方向断面を観察できるように研磨した。得られたオーバーラップ部断面を、光学顕微鏡で観察し、インキ層の厚さを測定した。オーバーラップ部近傍のインキ厚み平均値と、オーバーラップ部インキ厚み平均値を求め、その差をオーバーラップ部のインキ段差とした。オーバーラップ部のインキ厚みは凹凸が大きいが、オーバーラップ幅全体のインキ厚み平均値を測定値とし、３缶の平均値を各実施例・比較例のインキ段差値とし、図７中に示した。実施例１〜５、比較例１、比較例２のいずれの場合においても、オーバーラップ部に連なる部分のベタ印刷部のインキ層膜厚は、平均値で４．０μｍであった。
【００６７】
（インキの粘度）
実施例及び比較例で用いたインキの粘度は、コーンプレート型粘時計（ＴＡインスツルメント社製、Ｃａｒｒｉ−Ｍｅｄ  Ｒｈｅｏｍｅｔｅｒ  ＣＳＬ２  ５００）で測定した。この測定で使用したコーンは直径１ｃｍ、円錐面の角度が１度のスチールコーンであり、測定条件は次のとおりである。
（１）測定温度：３０°Ｃ
（２）剪断速度：樹脂凸版用インキ    ０→１００ｓ−１  １分間
水なし平版用インキ  ０→１００ｓ−１  ２分間
【００６８】
（インキのフロー値）
インキのフロー値であるＳＤ（６０）値は、ＪＩＳ  Ｋ  ５７０１−１にしたがって、室温２５°Ｃにおいてスプレッドメーターで測定した、６０秒後の値である。
【００６９】
（インキのタック値）
インキのタック値であるＴＶ（４００）値は、ＪＩＳ  Ｋ  ５７０１−１にしたがって、インコメーターで測定した。この測定では、金属ローラー回転数は４００ｒｐｍ（ｒｅｖｏｌｕｔｉｏｎｓ  ｐｅｒ  ｍｉｎｕｔｅ）、温度は３０°Ｃの条件で行った。
【００７０】
次に、評価方法について順に説明する。
（塗膜強度評価）
作製したシームレス缶のオーバーラップ部の塗膜強度を、鉛筆硬度で評価した。
作製したシームレス缶２缶について、１３０°Ｃ・３０分の静置レトルト処理を行った後、缶高さ中央の外面オーバーラップ部について鉛筆硬度測定を行い、２缶のうちで最も強度の低い値を測定値とした。鉛筆硬度測定は、ＪＩＳ  Ｋ  ５４００の鉛筆引っ掻き試験方法に準じて、２Ｂ、Ｂ、ＨＢ、Ｆ、Ｈ、２Ｈ、３Ｈの鉛筆を用い、４５度の角度で１回擦り、樹脂が削れない最も硬い鉛筆硬度をその缶の測定値とした。評価は次の基準で行い、○と△を許容範囲とした。
○：Ｈ、２Ｈ
△：Ｆ
×：ＨＢ、Ｂ、２Ｂ
【００７１】
（ネックシワ発生率評価）
作製したシームレス缶７０００缶について、オーバーラップ部のネックシワ有無を視覚にて調査し、発生率を計算した。次の基準で評価を行った。○と△を許容範囲内とした。
○：５％未満
△：５％以上〜３０％未満
×：３０％以上
【００７２】
（総合評価）
塗膜強度評価、ネックシワ発生率評価のうち最も悪い評価を、各実施例と比較例における総合評価とした。○と△を許容範囲内とした。
【００７３】
（実施例１）
印刷版として樹脂凸版を用い、上記の樹脂凸版用インキを使用し、刷り始め部を網点グラデーションにし、刷り終わり部を網点グラデーションにして、シームレス缶を作製した。評価の結果、塗膜強度評価は○（Ｈ）、ネックシワ評価は○（発生率０％）、総合評価は○であった。
【００７４】
（実施例２）
印刷版の刷り始め部をベタ印刷にした以外は実施例１と同様にしてシームレス缶を作製した。評価の結果、塗膜強度評価は△（Ｆ）、ネックシワ評価は△（発生率１０％）、総合評価は△であった。
（実施例３）
印刷版の刷り終わり部をベタ印刷にした以外は実施例１と同様にしてシームレス缶を作製した。評価の結果、塗膜強度評価は△（Ｆ）、ネックシワ評価は△（発生率１４％）、総合評価は△であった。
【００７５】
（実施例４）
印刷版を水なし平版にし、水なし平版用インキを使用した以外は実施例１と同様にしてシームレス缶を作製した。評価の結果、塗膜強度評価は○（Ｈ）、ネックシワ評価は○（発生率４％）、総合評価は○であった。
【００７６】
（実施例５）
印刷版の刷り始め部をベタ印刷にした以外は実施例４と同様にしてシームレス缶を作製した。評価の結果、塗膜強度評価は△（Ｆ）、ネックシワ評価は△（発生率２８％）、総合評価は△であった。
【００７７】
（比較例１）
印刷版の刷り始め部と刷り終わり部をいずれもベタ印刷にした以外は実施例１と同様にしてシームレス缶を作製した。評価の結果、塗膜強度評価は×（Ｂ）、ネックシワ評価は×（発生率９０％）、総合評価は×であった。
【００７８】
（比較例２）
印刷版の刷り始め部と刷り終わり部をいずれもベタ印刷にした以外は実施例４と同様にしてシームレス缶を作製した。評価の結果、塗膜強度評価は×（Ｂ）、ネックシワ評価は×（発生率１００％）、総合評価は×であった。
【００７９】
図７から以下のことが分かる。
（１）比較例１〜２に比べて、実施例１〜５では、ネック部のシワの原因となる、段差を小さく抑えることができた。これにより、実施例１〜５は、良好な塗膜強度を実現することができ、ネックシワの発生を抑えることができた。
【００８０】
（２）実施例２と実施例３のネックシワ発生率を比較して分かるように、刷り始め部７１及び刷り終わり部７２の一方のインキ面積率（印刷版７０における単位面積当たりのインキ体積）を小さくして、他方をベタ印刷とする場合には、刷り終わり部７２の方のインキ面積率及び単位面積当たりのインキ体積を小さくして、缶胴の周方向の後端部におけるインキ面積率を小さくしたほうが、刷り始め部７１のインキ面積率及び単位面積当たりのインキ体積を小さくして、缶胴の周方向の先端部のインキ面積率を小さくするよりも効果的である。
【００８１】
以上のように構成されたことから、上記実施形態によれば、次の効果を奏する。
（１）缶胴上のインキ層のうち、先端部及び後端部におけるインキ層の少なくとも一方は、インキ面積率が、少なくとも、オーバーラップ部に連なる部分のインキ層よりも小さいため、オーバーラップ部のインキ層厚を抑えることができるとともに、オーバーラップ部に連なる部分との段差を小さくすることができる。これにより、ネックイン加工時のシワの発生を抑制することが可能となって、装飾性の高いシームレス缶を提供することができる。
【００８２】
（２）印刷版の刷り始め部及び刷り終わり部の少なくとも一方において、印刷方向においてインキ面積率を変えた網点を設けたことにより、ベタとしていた従来の印刷版に比べて使用するインキの量を削減することができる。
【００８３】
本発明について上記実施形態を参照しつつ説明したが、本発明は上記実施形態に限定されるものではなく、改良の目的または本発明の思想の範囲内において改良または変更が可能である。
【産業上の利用可能性】
【００８４】
以上のように、本発明に係るシームレス缶は、製造過程でネックシワ発生による装飾性を損なうことがないとともに、オーバーラップ部の美観が向上し、保管・流通過程で傷がつきにくく、さらに、インキ使用量を削減して低コストが実現可能である。
【図面の簡単な説明】
【００８５】
【図１】本発明の実施形態に係る印刷機の概略構成を示す図である。
【図２】本実施形態に係る印刷版の全体構成を示す平面図である。
【図３】本実施形態に係る印刷版の刷り始め部における網点の構成を示す、図２のＩＩＩ部分の拡大平面図である。
【図４】本実施形態に係る印刷版の刷り終わり部における網点の構成を示す、図２のＩＶ部分の拡大平面図である。
【図５】（ａ）は、印刷版から転写されたインキ層のうちオーバーラップ部及びオーバーラップ部に連なる部分における構成の一例を示す平面図であり、（ｂ）は、オーバーラップ部及びオーバーラップ部に連なる部分におけるインキ層の断面構成を示す、（ａ）のＶＢ−ＶＢ線における断面図である。
【図６】変形例に係る印刷版の刷り始め部における網点の構成を示す平面図である。
【図７】実施例１、実施例２、実施例３、実施例４、実施例５、比較例１、及び比較例２の印刷条件及び評価結果を示す表である。
【図８】従来の缶胴上のオーバーラップ部及びその周辺におけるインキ層の構成を示す、厚さ方向の断面図である。
【符号の説明】
【００８６】
１０    印刷機
１３    プリンティングゾーン
１４    ワニスアプリケータ
１５    オーバーバーニッシュゾーン
２０    マンドレルホイール
２１    マンドレル
３０    缶本体
６０    インキングユニット
６２    プレートシリンダ（版胴）
７０    印刷版
７１    刷り始め部
７１ａ  印刷版先端
７１ｂ  境界線
７２    刷り終わり部
７２ａ  印刷版後端
７２ｂ  境界線
８０  網点
８１、８２、８３、８４、８５、８６、８７、８８  網点群
９０  網点
９１、９２、９３、９４、９５、９６、９７、９８  網点群
１００  インキ層
１０１、１０２、１０３、１０４、１０５、１０６、１０７  インキ層群
１１０  インキ層群
１１５  オーバーラップ部に連なるインキ層
１２１、１２２、１２３、１２４、１２５、１２６  インキ層群
１３０  インキ層群
１３５  オーバーラップ部に連なるインキ層
１４０  オーバーラップ部
１６０  缶胴
１７１    刷り始め部
１７１ａ  先端
１８０  網点
１８１、１８２、１８３、１８４、１８５、１８６、１８７  エリア
Ａ      成型機側
Ｂ      オーブン側
【図１】
2010058399.tif 000003
【図２】
2010058399.tif 000004
【図３】
2010058399.tif 000005
【図４】
2010058399.tif 000006
【図５】
2010058399.tif 000007
【図６】
2010058399.tif 000008
【図７】
2010058399.tif 000009
【図８】
2010058399.tif 000010